ЗАЩИТНОЕ ПОКРЫТИЕ ДЛЯ МЕТАЛЛИЧЕСКИХ ПОВЕРХНОСТЕЙ И ЕГО ИЗГОТОВЛЕНИЕ

1. Применение композиции, содержащей наношкальный порошок, пористый керамический порошок и растворитель, для защиты металлической поверхности от химических воздействий при высоких температурах в особенности в восстанавливающей и/или науглероживающей атмосфере.
2. Применение по п.1, отличающееся тем, что в качестве дополнительного компонента композиция содержит по меньшей мере одно соединение типа шпинели в частности в порошкообразной форме.
3. Применение по п.1, отличающееся тем, что в качестве дополнительного компонента композиция содержит по меньшей мере один каталитически активный компонент, выбранный из группы, включающей оксиды переходных металлов, оксиды редкоземельных металлов и/или благородные металлы.
4. Применение по п.1, отличающееся тем, что средний размер частиц наношкального порошка составляет от 5 до 100 нм, предпочтительно от 5 до 50 нм.
5. Применение по п.1, отличающееся тем, что средний размер частиц пористого керамического порошка составляет от 1 до 200 мкм, предпочтительно от 1 до 100 мкм.
6. Применение по п.2, отличающееся тем, что по меньшей мере одно соединение типа шпинели используют в виде порошка со средним размером частиц от 50 нм до 5 мкм.
2
2
2
7. Применение по п.1, отличающееся тем, что пористый керамический порошок обладает удельной поверхностью по меньшей мере 50 м/г, предпочтительно >100 м/г, особенно предпочтительно >150 м/г.
8. Применение по п.1, отличающееся тем, что растворителем является полярный растворитель, в частности, вода.
2
3
2
2
2
3
4
2
9. Применение по п.1, отличающееся тем, что в качестве наношкального порошка используют частицы AlO, AlO(OH), ZrO, TiO, SiO, FeO, SnO или смеси указанных частиц.
10. Применение по п.1, отличающееся тем, что в качестве пористого керамического порошка используют пористые частицы оксида, гидрата оксида, нитрида или карбида кремния, алюминия, бора, цинка, циркония, кадмия, железа или титана, или смеси указанных частиц.
11. Применение по п.2, отличающееся тем, что в качестве соединения типа шпинели используют шпинель, содержащую железо, марганец и медь
12. Применение по п.3, отличающееся тем, что в качестве каталитически активного компонента используют серебро, платину, палладий и/или родий.
13. Применение по п.1, отличающееся тем, что содержание пористого керамического порошка в композиции составляет от 20 до 90 мас.%, предпочтительно от 50 до 80 мас.% соответственно в пересчете на содержание в ней твердого вещества.
14. Применение по п.1, отличающееся тем, что содержание наношкального порошка в композиции составляет от 1 до 25 мас.%, предпочтительно от 3 до 15 мас.% соответственно в пересчете на содержание в ней твердого вещества.
15. Применение по одному из пп.2-4, отличающееся тем, что содержание по меньшей мере одного соединения типа шпинели в композиции составляет от 1 до 25 мас.%, предпочтительно от 3 до 15 мас.%, соответственно в пересчете на содержание в ней твердого вещества.
16. Способ защиты металлической поверхности от химических воздействий при высоких температурах в особенности в восстанавливающей и/или науглероживающей атмосфере, причем на подлежащую защите металлическую поверхность наносят и подвергают упрочнению слоеобразующую композицию, как описано в одном из пп.1-15.
17. Способ по п.16, отличающийся тем, что композицию наносят на подлежащую защите металлическую поверхность методами центрифугирования, окунания, погружения, заливки или предпочтительно орошения.
18. Способ по п.16 или 17, отличающийся тем, что композицию сушат и при температурах до 1200°C, предпочтительно от 200 до 1000°C, отверждают.
2
2
2
19. Деталь установки с металлической поверхностью, которая во время эксплуатации установки подвержена воздействию восстанавливающей и/или науглероживающей атмосферы, отличающаяся тем, что указанная поверхность снабжена пористым защитным покрытием с удельной поверхностью по меньшей мере 20 м/г, предпочтительно более 70 м/г, особенно предпочтительно более 120 м/г.
20. Деталь установки по п.19, отличающаяся тем, что защитное покрытие изготавливают способом по одному из пп.16-18.
21. Деталь установки по п.19, отличающаяся тем, что она является деталью химической или нефтехимической установки, в частности установки для газификации или сжижение угля, установки для производства или переработки синтез-газа, установки для производства аммиака, установки для гидрирования или дегидрирования или паровой крекинг-установки.
22. Деталь установки по одному из пп.19-21, отличающаяся тем, что поры защитного покрытия обладают открытой структурой.